研究論文

織物・ニットのオリジナル複合化技術の開発
都筑秀典*1、鹿野剛*2

Development of the Original Combination of Fabrics Factors
Hidenori TSUDUKI*1 and Tsuyoshi SHIKANO *2
Owari Textile Research Center, AITEC* 1* 2
海外製品と 棲み分けできるオリジナル 製品の開発を支援するツー ルとして、織物の外観効果 １)別に、当センタ ーが所有する織物見本帳のデータベースを作成し、トレンド情報のキーワードから検索・表示させるシステムを構築した。
また、昨年度 に方向付けしたオリジナル化要 素技術を複合活用し、製織履歴 が分かりにくく、容易に模倣さ れにくい織物・ニットの製品化を行った。
さらに、オリ ジナル化要素技術の１つである 「つける」の高度化を図り、梳 毛糸に天然系樹脂（改質セルロ ース、キトサン）を付着させることによって、毛羽を抑えた新しい風合いを持つ糸を開発した。

１．はじめにて外観分類でグループ化した織物効果（26 項目）を、関連海外製品 と棲み 分けでき るオリ ジナル 製品の開 発のた付けるために、外観の均一度と立体感を軸としたマトリッ

めには、最新トレンド情報に基づく、真似されにくい高度クス表を用いて織物効果を分類した（図 2）。そのマトリッな技術を巧みに組み合わせることが重要である。

クス表を用いて、各トレンドキーワードの分類を行い、関本研究では、昨年度に作成したオリジナル化マニュアル連付けを行った。

を基に、トレンド情報 、製織技術、収集見本などの情報をリンクさせ、利便性の高いデータベースを構築するとともに、昨年度に方向付けしたオリジナル化要素技術の複合活用、及び要素技術の一つである「つける」技術の高度化により、海外で安易に真似できない商品開発を行った。

２．実験方法、結果及び考察
2.1 オリジナル化技術のデータベース化
2.1.1 システムの概要
トレンド情報のキーワード（「dry」「powdery」など）から、想定される織物の外観効果（「毛羽の少ない織物」「光沢がある織 物」など）、それを実現するため の技術、ならび に当セン ターが 所有する 織物見 本帳の データを 表示させるデータベースシステムを構築した（図 1）。
2.1.2 トレンドキーワードと織物効果との関連付け
トレンド情報のキーワードを抽出するために、業界紙や各種文献を調査した結果、一貫性 、信頼性があり、世界的に 有名なト レンド セッター のネリ ーロデ ィ社から 発信されているト レンド情報や、（財）一宮地場産 業ファッション デザイン センタ ーから発 信され ている ＦＤＣテ キスタ
イルトレンド情報 ２)から 90 語のトレンドキーワードを抽

図1

データベースシステム表示例出した。
これらのトレンドキーワードと、各種織物見本帳を用い＊

1 尾張繊維技術センター

開発技術室（現産業労働部地域産業課） ＊1 尾張繊維技術センター

開発技術室

均一的

[製品 3]毛 羽が 少ない

アゼが ある全 体に 透き目 があ る

要素：「つける」＋「変わる」

規則 的なシ ワがあ る

特徴： 1 つの糸で 2 つの風合い

毛 羽 がある光 沢・光 沢 変化 があ る

ヒダが ある

平面的

立体的

密度 差が ある

ふくれ 模様 があ る
ｲﾝﾃﾞｨｱﾝｶｯﾄに する

ヘア ピン織組 織＋ プリント
糸が 蛇行 する

裏切
ラペッ ト織顔 料プ リント
刺繍

部分 的に 透き目 があ る
あん こ入 りかす り模 様が あるがセルロース付着加工綿糸、裏面が未加工綿糸。裏面をペチリメ ン状 の シボが あるーパー起毛。

模 様 的なシワ があ る

[製品 4]

図5

製品 3 写真図6

製品 4 写真図7

製品 5 写真図8

製品 6 写真フロック加 工不均一的要素：「つける」＋「変わる」

織物効果の分類

特徴： 1 つの糸で 2 つの風合い

墨流 し染 め図2

ル ープが ある

方法：経緯二重織物で、表面方法：経緯二重織物で、表面2.1.3 データの内容が顔料入りセルロース付着加比較的容易で汎用性が高いＨＴＭＬ（ＩＢＭ製ホームペ工麻糸、裏面が未加工麻糸。

ージビルダー Version6.5）で、データベースシステムを構[製品 5]築した。データの内容としては、織物効果を実現するため

要素：「つける」＋「変わる」の技術を「糸」「織」「加工」別に 94 項目、織物見本デー

特徴： 1 つの糸で 2 つの風合い

タ 175 点（画像含む）、用語解説 65 語、トレンドキーワー

方法：経緯二重織物で、表面

ド 90 語を登録した。

がキトサン付着加工梳毛糸、運用については、技術情報の流出を防ぐため、さらに表裏面が未加工梳毛糸。裏面を示される織物見本データの現物が確認できるためにも、今ペーパー起毛。

後、当センターＬＡＮで利用できるようにする。

[製品 6]

2.2 オリジナル化技術の複合活用による製品化

要素：「つける」＋「変わる」

昨年度に方向付けした 3つのオリジナル化要素技術であ

特徴： 1 つの糸で 2 つの風合い

る①つける（糸段階や後加工段階で何かを付着すること）、

方法：ダブルニットで、表面②消える（製造段階にあったものを最終製品の段階で無くがセルロース付着加工綿糸、すこと）、③変わる（ 構成材料が変化するこ と）を複合活

裏面が未加工綿糸。

用（「つける」＋「変 わる」など）した織物 ・ニットを設計し、製織履歴が分かりにくく容易に模倣されにくい事例の製品化を行った。

2.3 オリジナル化技術の高度化
昨年度検討した「つける 」要素技術の高度化を図り、梳

[製品 1]

毛 糸に対し てセル ロースや キトサ ンを付 着させる 加工を要素：「消える」＋「変わる」試みた。

特徴：格子状に空きマス目

2.3.1 セルロース付着加工

方法：水溶性ビニロンと梳毛(ｱ)材料および加工方法

糸をマス目状に交互に織り、糸は梳毛糸 2/48 と防縮加工（D.C.C.A 法）を施した梳毛

縮絨で梳毛糸を固定してから水溶性ビニロンを溶かす。

糸 2/48 を用い、セルロースは信越化学工業㈱製Ｌ-ＨＰＣ
図3

製品 1 写真[製品 2]（低置換度ヒドロキシルプロピルセルロース）の水性ゲルタイプ（中性タイプ、アルカリタイプ）を使用した。

要素：「消える」＋「変わる」

また、糸 にセル ロースを 固着さ せるた めのバイ ンダー

特徴：マス目状に部分起毛（架橋剤） として、イソシナネー ト系[明成 化学工業㈱製方法：ポリ乳酸・毛混紡糸とメ イカネー トＭＦ ]や シリコー ン系 [信越 化学工業 ㈱製Ｋ

水溶性ビニロン巻きポリ乳Ｍ -２００２-Ｌ -１]を用い、浸透剤には東海製油工業㈱製

酸・毛混紡糸をマス目に交互テオミンを用いた。に織り、起毛後、水溶性ビニロンを除去。

図4

製品 2 写真

付着加工方法は、カキノキ㈱製ユニバーサルサイザを用い、糸速度 240m/min、乾燥温度 85± 5℃で糸 1 本を連続的に浸漬させた。その後 145℃、 5 分間のキュアリングを行った。

セルロー ス付着量の測定は、加 工した繊維中のＬ -ＨＰ

洗濯前(ｲ)性能評価方法
Ｃのヒドロ キシプロポキシル基を 定量し、用いたＬ -ＨＰＣのヒドロ キシプロポキシル置換 度との割合からＬ -ＨＰＣ含有量を算出した。

中性ﾀｲﾌﾟ

未加工

ｱﾙｶﾘﾀｲﾌﾟ
L-HPC2.5%

L-HPC4.7%

毛羽量測 定には、敷島紡績㈱製 光学式毛羽カウンター、洗濯後強伸度測定は JIS L 1095 にて実施した。
(ｳ)評価結果
図 9 に糸へのセルロース付着率を示す。L-HPC の濃度が高いほど付着率が高く、いずれの場合においても、防縮加図 11 洗濯試験前後の光学写真（防縮加工梳毛糸＋セルロース加工）工を施した梳毛糸の方が付着率は高い。また、バインダー

2mmとしては、シリコン系よりもイソシアネート系の架橋剤を用いた方が付着率は高い。

これは、中性タイプはセルロース樹脂を水中に懸濁分散させ、剪断力をかけて 6μ m 程度の粒子径の分散液となって5いるが、アルカリタイプでは予めセルロース樹脂を少量の苛性ソーダで溶かしている過程を経ているため、繊維に浸4付着率 （％）

透しやすいことによると思われる。
3

図 12にアルカリタイプのＬ-ＨＰＣで加工した糸について、
1,600

21mm
2mm
3mm

1,400
10中性中性中性
L-HPCタイプ
(２％)
(２％)
(２％)
(L-HPC濃度)
防縮糸 防縮糸
梳毛糸糸
バイン ダー ｲｿ ｼｱﾈｰﾄ ｲ ｿｼｱﾈｰﾄ シリ コン

図9ｱﾙｶ ﾘ性 ｱﾙｶﾘ性
中性
中性(４ ．７％) (４．７％) (２．５ ％) (２．５％)
防縮糸
梳毛糸
防縮糸
梳毛糸
ｲｿｼｱﾈｰﾄ ｲ ｿｼｱﾈｰﾄ ｲｿｼｱﾈｰﾄ ｲｿｼｱﾈｰﾄ

毛羽量（本/10m）

1,200

糸へのセルロース付着率

1,000
800
600
400200

図 10、及び図 11 にセルロース加工した梳毛糸、及び防0縮加工梳毛糸のニット生地を JIS L 0844 により洗濯試験

未加工
梳毛糸を行った状 態の光学顕微鏡写真を 示す。未加工糸に比べ、

図 12セルロース加工糸の毛羽は抑えられている。また、光学顕ｱﾙｶﾘ L-HPC
梳毛糸

未加工
防縮梳毛糸

ｱﾙｶﾘL -HPC
防縮梳毛糸セルロース加工した糸の毛羽量

微鏡写真に よると中性タイプのＬ -ＨＰＣ（Ｌ -ＨＰＣ 濃度 4.7％）で加工した方が付着率は高いものの、アルカリ破断強度（cN）

タイプのＬ -ＨＰＣで 加工した方が、毛羽が 抑えられてい400るのが分かる。

350

破断伸度（％）
3025

未加工

中性ﾀｲﾌﾟ
L-HPC4.7%

ｱﾙｶﾘﾀｲﾌﾟ
L-HPC2.5%

20250
200

15150

10100550

洗濯後

00
未加工
梳毛糸

図 13
図 10 洗濯試験前後の光学写真（梳毛糸＋セルロース加工）

2mm

ｱﾙｶﾘL -HPC
梳毛糸

未加工
防縮梳毛糸

ｱﾙｶﾘ L-HPC
防縮梳毛糸

セルロース加工した糸の強伸度

破断伸度（％）

洗濯前

破断強度（cN）

300

測定長 10m 間で、３ mm 以下、２ mm 以下、１mm 以下の毛羽1,600量を測定した毛羽試験の結果を示す。梳毛糸を加工した糸

1,400

では、あまり毛羽の減少は見られないが、防縮加工した糸が減少し、しゃりっとした風合いが得られた。
図 13 に強伸度試験の結果を示す。アルカリタイプのＬ -ＨＰＣには僅かで はあるが、苛性ソーダ が入っている1,200
毛羽量（本/10m）

では、セルロース樹脂の浸透性が高いため、約 79％の毛羽

1mm
2mm
3mm

1,000
800
600

ものの、加工した糸の強度の低下は見られなかった。伸度400においてはかなり大きく低下しているが、これはセルロー

200

ス 溶液に浸 漬させ るときに 大きな 張力が 掛かって しまっ0未加工
梳毛糸たためと思われる。
2.3.2 キトサン付着加工

図 15

キトサン 加工梳毛糸未加工防縮梳毛糸キトサン加工防縮梳毛糸キトサン加工した糸の毛羽量(ｱ)材料および加工方法
破断強度（cN）

糸は梳毛糸 2/48 と防縮加工（D.C.C.A 法）を施した梳毛
糸 2/48 を用い、キトサンは片倉チッカリン㈱製キトサン(ｲ)性能評価方法

300

20250
1520015010

破断伸度（％）

破断強度（cN）

的にキトサン溶液に浸漬させた。

25350

キトサン 4 部、酢酸 4 部、浸透剤 0.2 部、水 91.8 部をいて、糸速度 240m/min、乾燥温度 85± 5℃で糸 1 本を連続

30400

ＣＴＦ、浸透剤には東海製油工業㈱製テオミンを用いた。
キトサン溶液とし、カキノキ㈱製ユニバーサルサイザを用

破断伸度（％）

450100

付着量に ついては糸重量から判 断し、毛羽量測定には、敷島紡績㈱製光学式毛羽カウンター、強伸度測定は JIS L1095 にて実施した。

55000未加工
梳毛糸キトサン 加工梳毛糸未加工
防縮梳毛糸キトサン加工防縮梳毛糸(ｳ)評価結果
付着量については、梳毛糸 2/48 に対し て 8.9％、防縮加工梳毛糸に対しては 10.3％と、高い付着量を示した。

図 16

キトサン加工した糸の強伸度

図 16 に強伸度試験の結果を示す。梳毛糸に加工した糸図 14 にキトサン加工した梳毛糸、及び防縮加工梳毛糸においては若干伸度の低下は見られるものの、強度はほとのニット生地を JIS L 0844 により洗濯試験を行った状態んど維持されている。また、防縮加工した梳毛糸においての光学顕微鏡写真、図 15 に毛羽試験の結果を示す。キトは、伸度の維持、キトサン付着による強度増加が見られた。

サン加工を施すことにより、梳毛糸では約 64％、防縮加工
梳毛糸では約 86％の毛羽が減少し、触った感じの風合いと３．結びしては、梳毛糸とは思えないしゃりっとしたものとなった。 (1)トレンド情報のキーワードから、想定される織物効果を実現するための技術、ならびに当センターが所有する織洗濯前物見本帳のデータを表示させるデータベースシステムを構築した。今後、当センターのＬＡＮにおいて運用する。
(2)昨年度に方向付け したオリジナル化要素 技術を複合活用した織物・ニットの製品化を行った。
梳毛糸

防縮加工梳毛糸(3)梳毛糸に天然系樹 脂（改質セルロース、 キトサン）を洗濯後付着させ、毛羽を抑えた新風合いを持つ糸を開発した。

文献１ )寺田商太郎,「やさしい織物の解説」 ,㈱繊維研究社
図 14

洗濯試験前後の光学写真（キトサン加工）2mm

２ )「加工技術のあゆみ」,全国繊維工業技術協会
３ )「テキスタイル＆ファッション誌」,(財 )一宮地場産業
ファッションデザインセンター